FR 2008837 A1 19700123 FR 6916181 A 19690519 69 16181 2008837 L'invention est relative au secteur ae la tecnnique, rangé dans la classe le la classification internationale de Strasbourg et concerne un procédé cDur la fabrication d'une électrode en forme ae toile métallique destinée 5 à être incorporée dans un tube de prise ae vue du type vidicon, selon lequel un morceau de toile métallique, de préférence en cuivre, réalisée par voie galvanique, dont la transmission de lumière est supérieure â 50$, est fixée entre dèux cadres métalliques.. L'invention concerne notamment un procédé pour la fabrication 10 d'une telle électrode en forme de toile pour un tube du type vidicon dont le diamètre intérieur ne dépasse pas 20 mm. En outre, l'invention concerne un tube de prise de vue du type vidicon muni d'une telle électrode en forme de toile. Afin d'obtenir aes camerasae prise de vue aussi petites et 15 légères que possible, on s'est efforcé de réduire au maximum leurs dimensions, notamment le diamètre des tubes de prise de vue, tout en maintenant certaines exigences concernant la définition de l'image. Il s'avère que la réduction des dimensions d'un tube de prise de vue que l'on peut obtenir dépend dans une large mesure de la finesse et de 20 la transmission de lumière de l'électrode en forme de toile disposée devant l'électrode de l'écran image, tout près de çelie-ci. Le brevet américain Ko. 2.605.9&tSj colonne 1, lignes 43 à 44, indique déjà que la transmission de la lumière d'une telle toile peut être augmentée de 60$ par mordançage. De plus,, .ce brevet décrit un-procédé 25 pour la réalisation, par voie électrochimique ou galvanique, d'une telle toile fine. Le brevet américain Ko. 2.654.940 décrit un procédé permettant de fixer par soudage une telle toile entre deux cadres métalliques dans une atmosphère inerte. Afin d'éviter que la toile ne soit froissée ou 30 pliée, la grille est chauffée après soudage à une température supérieure, à 800°C (t00°C au-dessous de la température de fusion du matériau constituant la toile), ce qui a pour effet une concrétion, et partant un rétrécissement, du matériau constituant la toile, de sorte que cette dernière se tend. Toutefois, lorsque la toile est mordancée de façon 35 à obtenir une perméabilité à la lumière supérieure à 50;o, ce procédé n'est plus applicable, le rétrécissement provoquant inévitablement aes déchirures. l>e plus, il est nécessaire que les bordures des cadres présentent une largeur suffisante afin d'éviter leur fusion pendant le soudage 40 et afin d'assurer une fixation convenable de la toile. Le soudage doit BAD ORIGINE 16181 2 2008837 en outre être effectué sur le bord extérieur du cadre, une éventuelle déformation du bord intérieur- influençant notablement la qualité de . l'image. C'est pour ces raisons qu'en pratique les cadres doivent présenter des bordures d'une largeur d'au moins 2 mm. Dans le cas d'un cadre de diamètre extérieur de, par exemple, 13>5 mmj transmission de la lumière par l'électrode en forme de toile est notablement réduite. On obtient une transmission de lumière notablement supérieure avec un morceau de toile réalisée par voie galvanique puis mordancée. La transmission de lumière est alors supérieure à 50%, si) conformément à l'invention, la toile est fixée, par diffusion dans une atmosphère réductrice à une température égale environ auxo2/3 de la température de fusion du matériau constituant la toile, entre deux cadres métalliques, dont la bordure a une largeur inférieure à 15$ de la dimension extérieure correspondante du cadre. ~ En opérant la diffusion à une température relativement basse, on évite qu'il ne se produise une concrétion trop forte du. matériau de la toile mordancée et que celle-ci ne se rétrécisse trop fortement et ne ■ rompe. Lors de la diffusion, la toile n'est, pas pliée de sorte qu'un faible rétrécissement du matériau suffit déjà pour tendre la toile. De -plus, les bords intérieurs des cadres restent parfaitement, intacts..La diffusion â une température basse peut être facilitée par un cuivrage des cadres. La description ci-après, en se référant au dessin annexé, fera bien comprendre comment l'invention peut être réalisée., ■ La fig. 1 représente en section transversale une électrode en forme de toile utilisée jusqu'à, lors. ' La fig. 2 .illustre la section correspondante d'une; électrode -en forme de toile réalisée conformément à l'invention. Sur la fig.» 1, le chiffre de référence (î) désigne un morceau de toile de cuivre non mordancée, réalisée par voie galvanique, présentant environ 700 mailles par. cm et une transmission, de lumière de" 45$>. La toile.est serrée entre deux cadres annulaires (2) et (j) réalisés" en un alliage de cuivre-nickel et assemblés par soudure, par-points ou par un-soudage ininterrompu aux endroits indiqués par les flèches (6), afin d'éviter le plus possible une déformation du bord intérieur des cadres (2), (3). La largeur de la bordure dudit cadre est de 2 mm, le diamètre extérieur de 13>5 de sorte que l'ouverture de l'électrode en ferme de toile présente un diamètre de 9,5 mm. Après le soudage, l'électrode est chauffée dans une atmosphère inerte à une température d'environ fcOO C, afin d'assurer à la toile une tension convenable. SAÛ GRIGÎM/4 ' 69 16181 3 2008837 Bans l'électrode représentée sur la fig. 2, la toile de cuivre (7) est mordancée de façon à obtenir une transmission de lumière de 7056 et fixée par diffusion aux anneaux (4) et (5). La diffusion s'obtient par chauffage aux 2/3 environ de la température de fusion de cuivre, 5 soit à 650°U, pendant 12 minutes» chauffage lors duquel les anneaux (3) et (4) sont appliqués l'un sur l'autre sous une pression de 300 g. Sans ces exemples de réalisation, tout comme dans celui représenté sur la fig. 1, les anneaux sont en un alliage de cuivre-nickel (55$ en poids de Cu, 45$ en poids de Ni). Ils sont éventuellement cuivrés afin de 10 faciliter la diffusion. La largeur des bordures des anneaux (4), (5) est de 0,75 n®» de sorte que l'ouverture de l'électrode représentée sur la fig. 2 présente un diamètre de 12 mm. Grâce au fait que la température de chauffage est assez basse, la toile se tend sans se déchirer et sans déformer les 15 anneaux* Sur la fig. 1, la largeur des bordures de l'anneau est d'environ 15$ Su diamètre extérieur de l'anneau, alors que dans l'exemple de rtkliMtion représenté sur la fig. 2, cette largeur n'est que de 5»6$1 Il «'est également avéré possible d'utiliser des anneaux d'une largeur 20 à» 0,5 mm. L'ouverture de l'électrode représentée sur la fig. 2 est supérieure d'environ 60$ â celle de l'électrode représentée sur la fig. 1. Ladite électrode est destinée à être incorporée dans un tube de prise de vue de type vidicon, dont le diamètre extérieur est de 15 mm, mais peut également être utilisée sans inconvénient pour des tubes de prise de vue 25 de diamètre plus petit. L'invention permet d'obtenir une meilleure définition de l'image pour un diamètre déterminé d'un tube de prise de vue ou d'utiliser un tube de diamètre plus petit pour une définition déterminée que dans les formes de réalisation connues, ce qui a pour résultat que la caméra de prise 30 de vue est notablement plus petite et plus légère, principalement dans le cas d'images de télévision en couleurs. Bien que 1'électrode en forme de toile décrite ci—dessus soit circulaire, il est évident que l'invention peut également être appliquée â des électrodes d'une autre forme, par exemple rectangulaire ou carrée. bad original 69 16181 k 2008837 REVENDICATIONS : 1. Procédé pour la fabrication d'une électrode en forme de toile destinée à'être incorporée dans un tube de prise de vue de type vidicon, selon lequel un morceau de toile réalisée par 5 voie galvanique et mordancée ensuite jusqu'à l'obtention d'une transmission de lumière supérieure à 50 %, fixée entre deux cadres métalliques, caractérisé en ce que la toile est fixée, par diffusion dans une atmosphère réductrice, à une température égale au 2/3 environ de la température de fusion du matériau, 1C dont est réalisée la toile,entre deux cadres métalliques, dont la bordure présente une largeur inférieure à 15 % de la dimension extérieure correspondante du cadre. 2. Electrode en forme de toile réalisée par la mise en oeuvre du procédé suivant la revendication 1, caractérisée en ce 15 que la toile est fixée entre deux cadres métalliques, dont la bordure présente une largeur inférieure à 10 % de la dimension extérieure correspondante du cadre. 3. Electrode en forme de toile selon revendication 2, caractérisée en ce que la toile en cuivre, présente environ 700 20 mailles par cm et une transmission de lumière de 70 %, le cadre étant constitué par un alliage de cuivre-nickel. 4. Electrode en forme de toile selon revendications 2 ou 3> caractérisée en ce que les cadres sont cuivrés. 5. Electrode en forme de toile selon revendications 2, 3, 25 ou 4, caractérisée en ce que la largeur de la bordure du cadre est inférieure à 1 mm, de préférence 0,75 mm. 6. Electrode en forme de toile selon revendications 2, 3, 4 et 5i caractérisée en ce que les bords intérieurs des cadres ne sont pas déformés. 30 7. Tube de prise de vue du type vidicon comportant une électrode en forme de toile selon revendications 2, 3, 4, 5t 6.